(57)【要約】  本発明は、界面活性剤および／またはパーライト、ハイドロトロープ、タルク、炭酸カルシウム、カオリン、ドロマイト、マイカおよびベントナイト、ならびにその組み合わせからなる群から選択される粒状無機材料、ならびに任意に１種または複数の添加剤を含む、火災を抑制するための水性組成物に関する。本発明は、さらに、そのような粒状無機材料の使用、ならびに乾燥前駆体組成物、火災抑制組成物、およびそれらを製造する方法に関する。
2021520941.tif 000002
【特許請求の範囲】
【請求項１】
火災を抑制するための水性組成物であって、
界面活性剤および／またはハイドロトロープ；及び
パーライト、タルク、炭酸カルシウム、カオリン、ドロマイト、マイカおよびベントナイト、およびその組み合わせから選択される粒状無機材料、を含み、
任意に１種または複数の添加剤を含んでいてもよい、前記水性組成物。
【請求項２】
前記界面活性剤が、カチオン界面活性剤、非イオン界面活性剤およびアニオン界面活性剤の群から選択される、請求項１に記載の水性組成物。
【請求項３】
前記界面活性剤が、例えばテトラデシルトリメチルアンモニウムブロミドもしくはジココジメチルアンモニウムクロリドなどのアルキルトリメチルアンモニウムハライド、または二水素化タロウイルエチルヒドロキシエチルアンモニウムメトサルフェート、またはポリマー状第四級アンモニウムエステルなどのカチオン界面活性剤である、請求項２に記載の水性組成物。
【請求項４】
前記界面活性剤が、ラウリルエーテル硫酸ナトリウムなどのアルキルエーテル硫酸塩、およびラウリル硫酸ナトリウムなどのアルキル硫酸塩から選択されるアニオン界面活性剤である、請求項２に記載の水性組成物。
【請求項５】
前記無機粒状材料が、タルク、炭酸カルシウム、マイカおよびカオリンからなる群から選択される、請求項１〜４のいずれか１項に記載の水性組成物。
【請求項６】
前記無機粒状材料が、例えば、微晶質のタルク、大結晶質のタルクまたはその混合物などのタルクである、請求項５に記載の水性組成物。
【請求項７】
前記無機粒状材料が合成タルクである、請求項５または請求項６に記載の水性組成物。
【請求項８】
前記タルクが、ｄ50１０μｍ以下、例えばｄ50５μｍ以下、例えばｄ50０．０１〜３．０μｍの範囲、例えばｄ50約０．０１μｍ、ｄ50約１．０μｍまたはｄ50約２．０μｍの微晶質のタルクである、請求項５または６に記載の水性組成物。
【請求項９】
界面活性剤と水との比が０．０１〜５質量％の範囲にある、請求項１〜８のいずれか１項に記載の水性組成物。
【請求項１０】
前記組成物中の粒状無機粉体の含有率が、前記組成物の全質量を基準にして０．１〜６０質量％である、請求項１〜９のいずれか１項に記載の水性組成物。
【請求項１１】
粒状無機粉体と界面活性剤との質量比が５００：１〜１：１の範囲である、請求項１〜１０のいずれか１項に記載の水性組成物。
【請求項１２】
界面活性剤および／またはハイドロトロープ；ならびにパーライト、タルク、炭酸カルシウム、ドロマイト、マイカおよびベントナイト、およびその組み合わせからなる群から選択される粒状無機材料を含み、任意に１種または複数の添加剤を含んでいてもよい、請求項１〜１１のいずれか１項に記載の前記水性組成物の乾燥前駆体。
【請求項１３】
粒状無機粉体と界面活性剤との質量比が５００：１〜１：１の範囲にある、請求項１２に記載の乾燥前駆体。
【請求項１４】
請求項１〜１３のいずれか１項に記載の水性組成物または乾燥前駆体を含む消火泡沫。
【請求項１５】
水および界面活性剤および／またはハイドロトロープの混合物を用意するステップ；及び
パーライト、タルク、炭酸カルシウム、ドロマイト、マイカおよびベントナイト、及びその組み合わせからなる群から選択される粒状無機材料を用意するステップを含み、
１種または複数の添加剤を用意するステップを含んでもよく、
水および界面活性剤および／またはハイドロトロープの前記混合物と、前記粒状無機材料と、含んでもよい前記１種または複数の添加剤とを混合するステップ；及び
得られた混合物を泡立たせるステップを含む、
請求項１４に記載の消火泡沫を製造する方法。
【請求項１６】
請求項１２または１３に記載の乾燥前駆体を用意するステップ；及び
水を用意するステップを含み、
１種または複数の添加剤を用意するするステップを含んでもよく、
前記乾燥前駆体と、前記水と、含んでもよい前記１種または複数の添加剤とを混合するステップ；及び
得られた混合物を泡立たせるステップを含む、
請求項１４に記載の消火泡沫を製造する方法。
【請求項１７】
請求項１〜１６のいずれか１項に定義される粒状無機鉱物の、または請求項１〜１１のいずれか１項に記載の水性組成物の、または請求項１２または１３のいずれか１項に記載の乾燥前駆体の、消火泡沫の調製における使用。
【請求項１８】
前記粒状無機鉱物が、パーライト、タルク、炭酸カルシウム、ドロマイト、マイカ、およびベントナイト、およびその組み合わせから選択される、請求項１７に記載の使用。
【請求項１９】
請求項１〜１８のいずれか１項に定義される粒状無機鉱物の、または請求項１〜１１のいずれか１項に記載の水性組成物の、または請求項１２または１３のいずれか１項に記載の乾燥前駆体の、または請求項１４に記載の前記消火泡沫の使用を含む、火災、例えばクラスＢ火災を消す方法。
【発明の詳細な説明】
【技術分野】
【０００１】
本発明は、消火組成物として適切な泡沫を形成するための水性かつ乾性の組成物、および消火泡沫に関する。本発明は、さらに、泡沫の形成における粒状無機材料の使用、泡沫安定性を改善する方法、および泡沫の消火性を改善する方法に関する。
【背景技術】
【０００２】
水性の泡沫は、いわゆるクラスＢ（液体燃料）火災に取り組むために使用される。泡沫は、特に外的環境において大規模火災および火災リスクに対処する場合に使用される。使用の例は、航空機や船舶の、空港などの民間航空設備、および大量の潜在的に可燃性の液体が使用または貯蔵された、石油精錬所、オイルおよびガス装備およびプラットフォームなどの産業施設での火災の抑制および阻止のためである。キャニスターに適用される他の消火媒体は、より一般には、より小規模なクラスＢ火災のリスクに対して使用される。
最先端技術によれば、この用途について好ましいタイプの泡沫は、性能を基準にして、いわゆる水性フィルム形成泡沫（ＡＦＦＦ）である。泡沫の最大の使用者は、しばしば液体燃料（オイル）に広がる独特の能力に依存するこの種の泡沫の使用のみを指定する。この性質は、溶液の非常に低い水系表面張力に関連づけられる。一旦、泡沫が燃料をおおって全面被覆すれば、それは、泡沫を不安定にする燃料の傾向に抵抗しなければならず、また、それは、燃料からの可燃性蒸気が、泡沫層と交差し、その上の空気と接触し、その結果、発火するのを阻止しなければならない。最先端技術において、このフィルム形成効果は、例えば米国特許第４，４２４，１３３号において示されているようにフルオロカーボン（ＦＣ）界面活性剤によって与えられる。
しかしながら、近年、ＦＣ界面活性剤は、環境に残存する傾向があり、水生生物に対して有毒になり得るので監視の下に置かれるようになった。Ｃ8鎖長ＦＣ界面活性剤は特に有害で、今や、関係当局によって禁止されるか、または自らに課した産業界禁止則に従う。Ｃ8からＣ6への鎖長の短縮によって、それらはそれほど有害でなくなるが、しかし、懸念はなおあり、おそらく、本用途でのすべてのＦＣ界面活性剤の使用はいずれ禁止されよう。
【０００３】
このことを認識して、消防泡沫生産者は、代替の非ＦＣ界面活性剤ベースの配合を探している。幾つかは既に存在し、使用されているが、どれもＡＦＦＦのフィルム形成能はない。求められており、現実的に新しく開発された配合と期待することができる１つの改善は、より長い泡沫寿命、すなわち、改善された泡沫安定性である。例えば国際公開第２０１２／１２３７７８号において開示されているような開発されている非ＦＣベースの配合において、新規の界面活性剤およびポリマー（ゴム）の使用によって泡沫安定性を改善する試みがなされている。しかしながら、問題が、そのようなゴムがしばしば粘度を上げる作用をするということ、および、混合物成分が分離する傾向があるので、貯蔵寿命時間にまつわる問題に結びつくことである。組成物が使いやすく信頼できることが必須であっても、使用の前に組成物を希釈および／または泡立たせる際、成分の高粘度および分離は問題を引き起こす。
【０００４】
例えば、米国特許第２０１６／００２３０３２号は、高分子量水溶性陰イオンアクリルポリマー、多糖ゴムおよび界面活性剤の組み合わせを含み、同時に、許容される粘度および貯蔵安定性を有しつつ満足な消火性を達成し得る鎮火組成物（fire fighting compositions）を開示している。しかし、これらの鎮火組成物は、特定のゴムと組み合わせた非常に特異的な高分子量ポリマーに限定される。
国際公開第２０１７／１６１１６２号は、泡沫の広がりおよびフィルム形成を改善するように意図される新規のオルガノシロキサン化合物を含み、フッ素を含まない消火泡沫を開示している。新規のオルガノシロキサン化合物は、先のオルガノシリコン含有化合物より、合成するのが簡単であるが、これらの化合物は、現在市販されておらず、別個の生産および流通経路が必要である。
米国特許第２０１７／０３６８３９５号は、特異的な質量比で使用される２種の異なる界面活性剤の組み合わせを含み、フッ素を含まない消火泡沫を開示している。本明細書において開示される泡沫は、良好な広がり係数および小規模な航空燃料火災の消火を達成する。しかし、泡沫安定剤を使用しないと、泡沫安定性が低いと予想される。
したがって、先行技術は多くの異なる問題を表す。
【発明の概要】
【０００５】
本発明は、添付された特許請求の範囲に定義されている。
特に、界面活性剤および／またはハイドロトロープ、およびパーライト、タルク、炭酸カルシウム、カオリン、ドロマイト、マイカおよびベントナイト、およびその組み合わせからなる群から選択される粒状無機材料を含む、火災を抑制するための水性組成物によって本発明が具現される。ある実施形態によると、本発明による水性組成物はさらに１種または複数の添加剤を含んでいてもよい。本発明によると、フッ素化化合物の使用を必要とせず、特にクラスＢ火災について良好な鎮火性を有する水性泡沫を形成する組成物が提供される。
ある実施形態において、本発明の水性組成物中に含まれる界面活性剤は、カチオン界面活性剤、非イオン界面活性剤およびアニオン界面活性剤からなる群から選択されてもよい。例えば、界面活性剤は、例えば、テトラデシルトリメチルアンモニウムブロミドもしくはジココジメチルアンモニウムクロリドなどのアルキルトリメチルアンモニウムハライド、または二水素化タロウイルエチルヒドロキシエチルアンモニウムメトサルフェート、またはポリマー状第四級アンモニウムエステルなどのカチオン界面活性剤であってもよい。別の実施形態によれば、界面活性剤は、ラウリルエーテル硫酸ナトリウムなどのアルキルエーテル硫酸塩、およびラウリル硫酸ナトリウムなどのアルキル硫酸塩から選択されるアニオン界面活性剤であってもよい。これらのタイプの界面活性剤が本発明において特に有用であることがわかった。
【０００６】
ある実施形態において、粒状無機材料は、タルク、炭酸カルシウム、マイカおよびカオリンからなる群から選択されてもよい。さらなる実施形態において、粒状無機材料は、例えば微晶質タルク、大結晶質タルクなどのタルク、またはその混合物であってもよい。これらの粒状無機材料が特に良好な性能を提示することがわかった。別の実施形態において、粒状無機材料は合成タルクであってもよい。
さらなる実施形態によれば、微晶質タルクは、約０．０１μｍ、約１．０μｍまたは約２．０μｍなどの０．０１〜３．０μｍの範囲などの、５μｍ以下などの１０μｍ以下のｄ50を有することができる。本発明による水性組成物の意図した使用に応じて、様々な粒度分布を選択することができる。
ある実施形態において、界面活性剤と水との比は０．０１〜５質量％の範囲にある。この範囲内では、最も良好な結果が、消火性、貯蔵性、ならびに環境持続可能性に関して得られた。
【０００７】
ある実施形態において、粒状無機粉体と界面活性剤との比は５００：１〜１：１の範囲にある。本発明によると、水性組成物は、消火用途における使用時に容易に入手可能な、塩水、海水および淡水供給源を含む現地の水源を使用する希釈を必要とする、使える状態の組成物または濃縮物として提供されてもよい。
また、本発明の一部は、界面活性剤および／またはハイドロトロープ、ならびにパーライト、タルク、炭酸カルシウム、ドロマイト、マイカおよびベントナイト、およびその組み合わせからなる群から選択される粒状無機材料、ならびに任意に１種または複数の添加剤を含む乾燥前駆体（dry precursor）組成物である。一方で、そのような前駆体組成物は、取り扱い、貯蔵するのが容易で、他方では、水の添加後に、本発明による水性組成物を得るのが容易であり、それらは、消火用途での使用に特に安定で持ちのよい泡沫を与えることがわかった。
一実施形態によれば、本発明による乾燥前駆体組成物は、粒状無機粉体と界面活性剤との質量比を５００：１〜１：１の範囲に有する。
別の実施形態によると、本発明は、本発明による水性組成物を含む消火泡沫に関する。例えば、本発明による水性組成物は、本発明による消火泡沫を得るために当業界で公知の手段を使用して泡立てることができる。
【０００８】
また、本発明の一部は、本発明による乾燥前駆体組成物および／または水性組成物を使用する消火泡沫を製造する方法である。特定の実施形態によると、本方法は、水ならびに界面活性剤および／またはハイドロトロープの混合物を用意するステップ、パーライト、タルク、炭酸カルシウム、ドロマイト、マイカおよびベントナイトならびにその組み合わせからなる群から選択される粒状無機材料を用意するステップ、任意に１種または複数の添加剤を用意するステップ、水ならびに界面活性剤および／またはハイドロトロープ、用意された粒状無機材料ならびに任意に用意された前記１種または複数の添加剤の用意された混合物を混合するステップ、および得られた混合物を最後に泡立たせるステップを含む。本発明による形成の方法を使用して、良好な泡沫安定性を得ることができることがわかった。
別の実施形態によれば、本方法は、本発明の乾燥前駆体を用意するステップ、水を用意するステップ、任意に１種または複数の添加剤を用意するステップ、用意された乾燥前駆体、用意された水および任意に用意された１種または複数の添加剤を混合するステップ、および得られた混合物を最後に泡立たせるステップを含む。本発明による形成の方法を使用して、良好な泡沫安定性を得ることができることがわかった。
【０００９】
また、本発明の一部は、本発明による水性組成物における、および本発明による消火泡沫の広がりによる、粒状無機材料の使用である。本発明によれば、前記使用のための粒状無機材料は、パーライト、タルク、炭酸カルシウム、ドロマイト、マイカおよびベントナイト、ならびにその組み合わせからなる群から選択される。
また、本発明の一部は、本発明による粒状無機鉱物または本発明による水性組成物の使用を含む、火災を消す方法である。
本発明は、以下の図への言及によってさらに説明される。
【図面の簡単な説明】
【００１０】
【図１】本明細書において開示される実験の部の実施例１０〜３９、ならびに、試験した様々なタルク試料の地理的な起源をグラフ式に表す（以下を参照）。
【発明を実施するための形態】
【００１１】
以下の説明および図への言及は、本発明の代表的な実施形態に関係があり、特許請求の範囲を限定するものでないことが理解される。
添付された特許請求の範囲による本発明は、泡沫、特に消火用途で、特にクラスＢ火災のために使用される泡沫の形成のための水性組成物を提供する。水性泡沫は、クラスＢ火災を消すために既に使用されている。本発明による泡沫は、ＦＣベースの配合を使用する必要を回避し、環境にやさしく、一方で、同時に容易に入手可能な成分を使用し、泡沫安定性を上げることにより消火性を改善する。
本発明によると、より安定な泡沫は、水性泡沫を形成する組成物への粒状無機材料の添加によって形成することができる。特に、本発明に従って形成される泡沫は、最先端技術の泡沫と同様に容易に崩壊せず、より長い期間にわたってその泡状構造を維持する。実験室試験において、最先端技術の泡沫は、形成の１０分以内の排水によって最初の質量の約８０％以上を失うことがわかったが、本発明に従って形成された泡沫は、６０分後に最初の質量の９０％以内を維持することがわかった。これらの値は、本説明の実施例の部において記載の方法を使用することにより得られた。
理論に束縛されるつもりはないが、泡沫バブルの水空気界面に、粒状無機材料がとどまって泡沫安定性を改善すると考えられる。したがって、界面活性剤と粒状無機材料との比の平衡を保つ必要がある。界面活性剤が多すぎる場合、それは、無機粒状材料への吸着が過度であり、界面から水相へ移動する原因になる。特定の一実施形態において、界面活性剤は、良好な泡沫形成のための臨界ミセル濃度を超える。
【００１２】
本発明によれば、界面活性剤は、水性組成物中の無機粒状材料に吸着する。そのような界面活性剤はまた捕集剤として知られている。例えば、カチオン界面活性剤は、タルクなどの無機粒子の負に帯電した表面へ付着することができる。
本発明によると、消火泡沫を形成するための水性組成物であって、界面活性剤および／またはハイドロトロープ、パーライト、タルク、炭酸カルシウム、ドロマイト、マイカおよびベントナイト、ならびにその組み合わせからなる群から選択される粒状無機材料、ならびに任意に１種または複数の添加剤を含む水性組成物が提供される。
界面活性剤またはハイドロトロープ
例えば、消火用途のための泡沫に使用するための界面活性剤、または泡立て剤は、当業界で公知である。ある実施形態において、界面活性剤は、１種または複数のアニオン界面活性剤、または１種または複数のカチオン界面活性剤、または１種または複数の非イオン界面活性剤、またはその組み合わせを含むか、またはそのようなものである。
【００１３】
適切なアニオン界面活性剤は、ラウリルエーテル硫酸ナトリウムなどのアルキルエーテル硫酸塩、およびラウリル硫酸ナトリウムなどのアルキル硫酸塩を含むがこれらに限定されない。適切なアニオン界面活性剤としては、ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸塩モノエタノールアミン、ラウレス硫酸モノエタノールアミン、ラウリル硫酸ジエタノールアミン、ラウレス硫酸ジエタノールアミン、ラウリルモノグリセリド硫酸ナトリウム、ラウリル硫酸ナトリウム、ラウレス硫酸ナトリウム、ラウレス硫酸カリウム、ラウリルサルコシン酸ナトリウム、ラウロイルサルコシン酸ナトリウム、ラウリル硫酸カリウム、トリデセス硫酸ナトリウム、メチルラウロイルタウリン酸ナトリウム、ラウロイルイセチオン酸ナトリウム、ラウレススルホコハク酸ナトリウム、ラウロイルスルホコハク酸ナトリウム、トリデシル硫酸ナトリウム、ドデシルベンゼンスルホン酸ナトリウム、ラウリルアンホ酢酸ナトリウム、ラウリルスルホ酢酸ナトリウム、ココイルイセチオン酸ナトリウム、メチルココイルタウリン酸ナトリウム、リン酸アルキルアリールエーテルおよびリン酸アルキルエーテルなどのリン酸エステル系界面活性剤、ならびにその混合物がさらに含まれる。アニオン界面活性剤は、例えば、第一級Ｃ8−Ｃ22アルカンスルホン酸塩、第一級Ｃ8−Ｃ22アルカン二スルホン酸塩、Ｃ8−Ｃ22アルケンスルホン酸塩、Ｃ8−Ｃ22ヒドロキシアルカンスルホン酸塩またはアルキルグリセリルエーテルスルホン酸塩などの脂肪族スルホン酸塩であってもよい。
【００１４】
適切なカチオン界面活性剤は、アルキルトリメチルアンモニウムハライド、またはジアルキルジメチルアンモニウムハライドを含むがこれらに限定されず、ここで、アルキル基は、例えば、テトラデシルトリメチルアンモニウムブロミドまたはジココジメチルアンモニウムクロリドなどの１０または１２または１４または１６または１８または２０または２２の炭素原子などの８〜２４炭素原子を含んでもよい。他の適切なカチオン界面活性剤は、その内容が参照により本明細書に組み込まれる米国特許第８，９３６，１５９号に記載のような二水素化タロウイルエチルヒドロキシエチルアンモニウムメトサルフェート、またはポリマー状第四級アンモニウムエステルなどの第四級アンモニウム種である。理論によって束縛されようとは欲しないが、カチオン界面活性剤は、浮遊系において捕集剤のようにより多く作用すると考えられる。ほぼ中性のｐＨ条件において粒子表面が負に帯電していると、カチオン界面活性剤はおそらく、アニオン界面活性剤より粒子に強く吸着する。アニオン界面活性剤はそれでもなおタルクに吸着し得るが、おそらくその疎水性後部の吸着を介するのであろう。
適切な非イオン界面活性剤としては、アルコール、酸、アミド、またはアルキレンオキシド、特にエチレンオキシドと単独でまたはプロピレンオキシドと共に反応させたアルキルフェノールが含まれる。例示の非イオン物質は、Ｃ6−Ｃ22アルキルフェノールエチレンオキシド縮合物、エチレンオキシドとの、Ｃ8−Ｃ18脂肪族第一級または第二級直鎖状または分岐アルコールの縮合物ならびにプロピレンオキシドおよびエチレンジアミンの反応生成物との、エチレンオキシドの縮合によって生じた生成物である。他の非イオン物質は、長鎖第三級アミンオキシドを含む。他の非イオン物質は、ココアミドベース界面活性剤であり、ココアミドをエタノールアミンなどのアルコールアミンと反応させることにより生成される。例示の非イオン物質はココアミドＭＥＡおよびココアミドＤＥＡを含む。他の適切な非イオン物質は、デシルグルコシド、ラウリルグルコシドおよびオクチルグルコシドなどのアルキルポリグルコシドを含む。
【００１５】
ある実施形態において、界面活性剤は、ラウリル硫酸ナトリウム（または硫酸ドデシルナトリウム、ＳＤＳ）、またはラウリルエーテル硫酸ナトリウム（ＳＬＥＳ）である。ある実施形態において、界面活性剤は、テトラデシルトリメチルアンモニウムブロミド（ＴＴＡＢ）、またはジココジメチルアンモニウムクロリドである。
界面活性剤は、本発明の一態様による水性組成物中に臨界ミセル濃度（ＣＭＣ）より少ないまたは多い量で存在しなければならない。ＣＭＣは、その上の濃度でミセルを形成する、界面活性剤の濃度として定義され、系に添加されるすべての追加の界面活性剤はミセルに向かう。組成中に界面活性剤があまりに多く存在する場合、それは水相へ粒状無機材料を移動させ、泡沫安定性を働かせるのを妨げることがある。したがって、界面活性剤と無機粒状材料との比の平衡を保つ必要がある。最先端技術の組成は、５．０質量％までの界面活性剤と水との比を必要とし得る。
【００１６】
ある実施形態において、本発明による組成における界面活性剤と水との比は、０．０１〜５質量％の範囲にある。例えば、組成中の界面活性剤と水との比は、例えば、０．１〜３質量％などの０．０５〜４質量％、例えば、約０．０５質量％、約０．３質量％、約０．５質量％、約１質量％、約２質量％、約３質量％、約４質量％、または約５質量％などの範囲であってもよい。例えば、本発明によれば、泡立て準備のできている組成は、約０．０５質量％〜約０．１質量％の界面活性剤と水との比を有していてもよい。泡立てる前に希釈を必要とする濃縮物には、約０．５質量％から約５質量％または約１質量％までの界面活性剤と水との比があってもよい。
粒状無機材料
【００１７】
本発明によると、発明の水性組成物から形成される泡沫の安定性は、粒状無機材料の存在によって改善される。
他に明示しない限り、本明細書において無機粒状材料に対して言及する粒径の性質は、水性媒体中に完全に分散した状態の粒子材料の沈降によって周知の方式で測定される通りであり、「Ｍｉｃｒｏｍｅｒｉｔｉｃｓ  Ｓｅｄｉｇｒａｐｈ  ５１００ユニット」と本明細書において称されるＭｉｃｒｏｍｅｒｉｔｉｃｓ  Ｉｎｓｔｒｕｍｅｎｔｓ  Ｃｏｒｐｏｒａｔｉｏｎ，  Ｎｏｒｃｒｏｓｓ，  Ｇｅｏｒｇｉａ，  ＵＳＡ（web-site: www.micromeritics.com）によって供給されるＳｅｄｉｇｒａｐｈ  ５１００機を使用する。そのような機械は、所与のｅ．ｓ．ｄ値未満の「等価な球状直径」（ｅ．ｓ．ｄ）と当業界で称されるサイズを有する粒子の質量累積率の測定およびプロットを提供する。平均粒径ｄ50は、この方法で測定された粒子ｅ．ｓ．ｄの値であり、そこに、ｄ50値未満の等価の球状直径を有する粒子が５０質量％ある。上端部の粒径ｄ90は、この方法で測定された粒子ｅ．ｓ．ｄの値であり、そこに、ｄ90値未満の等価の球状直径を有する粒子が９０質量％ある。
粒状無機材料にはそれを泡沫形成に適するようにする粒径範囲を有するものとするが、粒径範囲は特に限定的ではないものとする。例えば、無機粒状材料は、そのような粒子材料を用いて安定な泡沫を形成することができることを条件として約０．０１μｍ〜約１ｍｍの平均粒径ｄ50を有することができる。例えば、粒状無機材料は、約５００μｍ以下例えば、約２５０μｍ以下、または約１００μｍ以下、または約５０μｍ以下のｄ50を有することができる。ある実施形態において、無機粒状材料は、約２５μｍ以下、例えば、約１０μｍ以下、または約５μｍ以下、または約１μｍ以下のｄ50を有する。ある実施形態において、無機粒状材料は、約０．０５μｍ〜約５μｍ、例えば、または約０．１μｍ〜約２．５μｍ、または約０．５μｍ〜約１μｍのｄ50を有する。
【００１８】
ある実施形態において、粒状無機材料は約１ｍｍ以下、例えば、約５００μｍ以下、または約４００μｍ以下、または約３００μｍ以下、または約２００μｍ以下、または約１００μｍ以下のｄ90を有していてもよい。ある実施形態において、無機粒状材料は、約５０μｍ以下、例えば、約２０μｍ以下、または約１０μｍ以下、または約５μｍ以下のｄ90を有する。ある実施形態において、無機粒状材料は、約０．５μｍ〜約１０μｍ、例えば、または約１μｍ〜約７．５μｍ、または約２．５μｍ〜約５μｍのｄ90を有する。
ある実施形態において、無機粒状材料はパーライト、タルク、炭酸カルシウム、カオリン、ドロマイト、マイカおよびベントナイト、ならびにその組み合わせからなる群から選択される。
ある実施形態において、無機粒状材料は、タルク、炭酸カルシウム、マイカ、カオリン、およびその組み合わせからなる群から選択される。
【００１９】
ある実施形態において、無機粒状材料は、大結晶質（macrocrystalline）のタルク、または微晶質のタルク、またはその組み合わせなどのタルクである。個々の小板サイズ、すなわち個々のタルク小板（数千枚の基本シート）のＳｅｄｉｇｒａｐｈ法によって測定されるメジアン径は、堆積物の形成条件に応じておよそ１μｍから１００μｍを超えて様々であり得る。個々の小板サイズは、タルクのラメラ性を求める。高度に層状のタルクは大きな個々の小板を持つが、しかし、微晶質のタルクは小規模な小板を持つ。タルクはすべて層状と名付けられてもよいが、それらの小板サイズは堆積物ごとに異なる。小規模な結晶は、簡潔な高密度の鉱石であり、微晶質のタルクとして知られる。大きな結晶は、紙のように薄い層であり、大結晶質のタルクとして知られる。公知の微晶質タルク堆積物は、Ｍｏｎｔａｎａ（Ｙｅｌｌｏｗｓｔｏｎｅ）およびＡｕｓｔｒａｌｉａ（Ｔｈｒｅｅ  Ｓｐｒｉｎｇｓ）にある。微晶質の構造において、タルク素粒子は、より大きな板から構成される大結晶質の構造と比較して小板から構成される。
ある実施形態によると、無機粒状材料は、約５０μｍ以下、例えば３０μｍ以下などの、例えば２０μｍ以下などの、例えば１０μｍ以下などの、例えば約５μｍなどのｄ90、および約２０μｍ以下、例えば１０μｍ以下などの、例えば５μｍ以下などの、例えば３μｍ以下などの、例えば約３μｍまたは約１μｍなどのｄ50を有する微晶質のタルクである。
【００２０】
ある実施形態によると、無機粒状材料はベントナイトであり、例えば約１００μｍ以下、例えば８０μｍ以下などの、例えば７０μｍ以下などの、例えば６５μｍ以下などの、例えば約６２μｍなどのｄ95、および約３０μｍ以下、例えば２０μｍ以下などの、例えば１９μｍ以下などの、例えば１８μｍ以下などの、例えば約１７μｍなどのｄ50を有するベントナイトである（すべて、湿式Ｍａｌｖｅｒｎレーザー散乱  ＩＳＯ１３３２９−１によって測定される）。
上で検討されたように、無機粒状材料が泡沫バブルの水空気界面から界面活性剤によって水相へ移動し、それが泡沫安定化性を進展させるのを阻止することを回避するために、界面活性剤および無機粒状材料の量は平衡を保つ必要がある。
【００２１】
ある実施形態によれば、本発明による水性組成物中の粒状無機粉体と水との比は、０．１〜６０質量％の範囲、例えば０．５質量％〜６０質量％の範囲などの、例えば１質量％〜６０質量％の範囲などの、例えば２質量％〜５０質量％の範囲などの、または３質量％〜２０質量％の範囲の、または４〜１０質量％、例えば約４質量％もしくは約５質量％もしくは約６質量％もしくは約８質量％もしくは約１０質量％もしくは約１２質量％などの範囲であってもよい。例えば、本発明によれば、泡立て準備のできている組成は、約１質量％から約６質量％、または約３質量％までの粒状無機粉体と水との比を有していてもよい。泡立てる前に希釈を必要する濃縮物は、約１０質量％から約６０質量％、または約３０質量％までの界面活性剤と水との比であってもよい。
ある実施形態によれば、本発明による水性組成物中の粒状無機粉体と界面活性剤との比は、５００：１〜１：１の範囲、例えば３００：１〜２：１、または２５０：１〜５：１、または２００：１〜１０：１、または１００：１〜５０：１などの、例えば約２００：１、または約１００：１または約５０：１などの範囲であってもよい。
【００２２】
さらなる成分および添加剤
粘度を上げるポリマーは、当業者には知られており、キサンタンガムなどのゴムを含んでもよい。これらは、またフィルム形成剤および泡沫安定剤として働くことができる。
鉱物ベースの抗沈降剤は、当業者に知られている。例えば、アタパルジャイト（「Ａｔｔａｇｅｌ  ４０」、ＢＡＳＦ）、カオリンおよび／または海泡石が使用されてもよい。
グリコールエーテルは、凍結防止剤、起泡力増進剤および溶媒として使用されてもよい。
本発明による組成に含まれてよいさらなる添加剤は、必要に応じて淡水または海水を用いて本発明による組成の使用を可能にするために、腐食抑制剤、抗菌添加剤、硬質金属イオン封鎖剤、ｐＨ緩衝液および／または軟水を用いて泡立ちを制御する塩を含む。
一実施形態によると、本発明による水性組成物は、例えば１質量％未満のフッ素化化合物、または１．０質量％未満のフッ素化化合物、または０．５質量％未満のフッ素化化合物、または０．１質量％未満のフッ素化化合物、または０．０５質量％未満のフッ素化化合物、または０．０１質量％未満のフッ素化化合物、または０．００１質量％未満のフッ素化化合物などの非常にわずかのフッ素化化合物を含み、または、検出可能なフッ素化化合物を含まない。
【００２３】
乾燥前駆体組成物
また、本発明の一部は、本発明による水性組成物を製造するための乾燥前駆体組成物である。一実施形態によると、乾燥前駆体組成物は、パーライト、タルク、炭酸カルシウム、ドロマイトおよびベントナイト、ならびにその組み合わせからなる群から選択される粒状無機材料、ならびに界面活性剤、ならびに／またはハイドロトロープからなる。水を単に添加するだけで本発明による水性組成物を得ることができる量の、前記粒状無機材料および前記界面活性剤、および／またはハイドロトロープが合わせられる。
例えば、界面活性剤は、本発明による水性組成物の場合に上に検討されたように、１種または複数のアニオン界面活性剤、または１種または複数のカチオン界面活性剤、または１種または複数の非イオン界面活性剤、またはその組み合わせを含むか、またはそれらからなっていてもよい。さらに、例えば、粒状無機材料は、本発明による水性組成物の場合に上に検討されたように、材料、粒度分布および品質が選択されてもよい。
本発明の一実施形態によると、乾燥前駆体組成物は、１種または複数の添加剤をさらに含む。
水性組成物の形成の方法
本発明の一実施形態によると、水性組成物は、本発明による乾燥前駆体組成物を用意することによって、および本発明による水性組成物を得るために必要とされる量の水を添加することによって得ることができる。本発明のさらなる実施形態によると、水性組成物は、必要とされる量の水および界面活性剤および／またはハイドロトロープの混合によって、ならびに、本発明による水性組成物を得るために粒子鉱物材料を撹拌しながら添加することによって得ることができる。この実施形態によると、前記粒子鉱物材料は、乾燥した状態もしくは湿潤（水性）状態で、または例えば水性懸濁液などの懸濁液として添加されてもよい。
本発明による水性組成物は、また本発明の一部を形成する消火泡沫を形成するために泡立たせてもよい。
【００２４】
水性組成物の使用
上で検討されたように、水性組成物は消火泡沫を形成するために使用することができる。したがって、そのままで泡立たせるように意図されるか、または、容易に入手可能な水源の使用から希釈することができるかに応じて組成は様々な濃度で存在してもよい。例えば、石油およびガス装備およびプラットフォームまたは船舶での火災などの海での火災を消滅させる使用のための組成の場合、泡立てる前に海水で希釈されてもよい濃縮組成物が貯蔵されてもよい。他方では、希釈のための水が容易には入手可能でないか、または組成物を素早く泡立たせる必要のある場所で、例えば産業施設または空港内などで、組成物はより低い濃度または使用する準備ができている水性稀釈液で維持されてもよい。したがって、本発明による水性組成物は、低含水率の濃縮物として、または高含水率の希薄水性組成物として提供されてもよい。したがって、水性組成物中の粒状無機粉体の含有率は、組成の全質量を基準にして０．１質量％〜６０質量％の範囲であってもよい。
【００２５】
水性組成物は、当業者に公知の方法を使用して、すなわち、機械式手段によって泡立たせてもよい。そのような機械式手段は泡沫ノズルまたは泡沫発生器を含んでもよい。本明細書において消火泡沫の形成について検討される無機粒状材料の使用は、本発明の一部である。本発明によると、無機粒状材料の使用は、より安定な泡沫をもたらし、使用中に、クラスＢ火災において、燃えている燃料の表面により長くとどまり、分解速度は低く、燃えている燃料中への混入速度は低い。
さらに、消火組成物中に存在する無機粒状材料は、泡沫の分解または蒸発の後でさえ、系中にとどまるが、それは、クラスＢ火災で遭遇する温度で一般に安定であり、分解は１０００℃未満で予想されないからである。したがって、泡沫中の水が蒸発したとしても、無機粒状材料は、その泡沫構造をまた保持する絶縁ブランケットを提供することができる。
最後に、本発明に従って使用する無機粒状材料は、世界市場で容易に入手可能であり、鎮火泡沫の使用後に環境汚染のリスクをもたらさない。本発明による泡沫は、全くフッ素化成分を含まず、最先端技術の泡沫より低い界面活性剤含有率を有する。
【００２６】
泡沫膨張比（ＦＥＲ）
本発明による組成は、十分〜優秀な泡立ち性を有することがさらにわかった。５以上に近い、さらには８〜２０を超える泡沫膨張比（ＦＥＲ）を標準水道水を用いて得ることができた。本明細書において使用される場合、ＦＥＲは、膨張した泡沫の体積を泡立て前の溶液の体積で割ることにより計算された：
ＦＥＲ＝Ｖ泡沫／Ｖ溶液。
本発明が、相互に排他的となるような特色の組み合わせ以外、本明細書において言及される特色および／または制約の任意の組み合わせを含んでもよいことは留意されるべきである。前述の記載は、それを例証する目的で本発明の具体的な実施形態を対象とする。しかしながら、本明細書において記載される実施形態に対する、多くの修正および変形が可能であることは、当業者には明白であろう。そのような修正および変形はすべて、添付された特許請求の範囲に定義されるように本発明の範囲内となるように意図される。
【実施例】
【００２７】
（実施例１〜５）
泡沫安定化性に関して様々な無機粒状材料を試験した。
水中のラウリルエーテル硫酸ナトリウム（ＭＥＹＣＯ  ＳＬＦ  ３０、ＢＡＳＦによって提供される）の０．３質量％泡立て溶液へ幾つかの無機粒状材料（１０質量％）を混合し、結果として得られた組成物を実験室泡沫発生器を使用して混合した。鉱物粒子が泡沫からの排水を遮断し、それによって結果に影響することがないように十分に粗いフリットが付き、底部に捕集器の付いた漏斗小室へ得られた泡沫（６０ｇ）を装入し、静置した。漏斗小室の真下に集めた水の量の測定により、泡沫分解を測定した。
【００２８】
表１に試験した粒状無機材料を示す。
【表１】
2021520941.tif 000003
【００２９】
集めた水の量を３０分間観察した。表２に結果を示す。示した値は漏斗小室内に残存する泡沫の百分率での値で、経時的な泡沫安定性の尺度と見なすことができる。
【表２】
2021520941.tif 000004
すべての無機粒状材料が改善された泡沫安定性をもたらすことがわかった。実施例４（タルク）では、６０分後の安定性は９１％であった。実施例４で使用したタルクは、５μｍのｄ90および１μｍのｄ50を有する微晶質のタルクである。実施例５で使用したタルクは、６．２μｍのｄ95および１．８μｍのｄ50を有する大結晶質のタルクである（Ｓｅｄｉｇｒａｐｈ−ＩＳＯ  １３３１７−３による）。
【００３０】
（実施例６および７）
さらなる試験系列において、無機粒子状物質を含まない水中のラウリルエーテル硫酸ナトリウム（ＭＥＹＣＯ  ＳＬＦ  ３０、ＢＡＳＦによって提供される）の３質量％泡立ち溶液を、他の界面活性剤（無機粒子状物質を含むものおよび含まないもの）と比較した。ポリマーＡはラウリル硫酸ナトリウム（ＳＬＳ）であり、ポリマーＢはテトラデシルトリメチルアンモニウムブロミド（ＴＴＡＢ）である。実験室泡沫発生器を使用して、表３に示す組成物を混合した。実施例６および７に使用したタルクは、６．２μｍのｄ95および１．８μｍのｄ50を有する大結晶質のタルクである（Ｓｅｄｉｇｒａｐｈ−ＩＳＯ  １３３１７−３による）。
【００３１】
【表３】
2021520941.tif 000005
【００３２】
結果として得られた泡沫（６０ｇ）をフリットおよび底部に捕集器の付いた漏斗小室へ装入し、静置した。やはり、漏斗小室の真下に集めた水の量の測定により、泡沫分解を測定した。表４に結果を示す。
【表４】
2021520941.tif 000006
３質量％から０．０５質量％への界面活性剤の同時の大幅削減とともに５質量％タルクの添加によって、ＳＬＳに関して泡沫分解が低減されたことを示す。さらに、ＴＴＡＢの性能がＳＬＳのそれより良好なことを示した。
【００３３】
（実施例８および９）
泡沫を、様々な量のタルクおよびテトラデシルトリメチルアンモニウムブロミド（ＴＴＡＢ）の存在下で、脱塩水（実施例８）または標準水道水（実施例９）のいずれかを使用して試験した。使用したタルクは、２１ｍ2／ｇのＢＥＴ表面積（ＩＳＯ  ９２７７）および１．１μｍのメジアン粒径（Ｓｅｄｉｇｒａｐｈ−ＩＳＯ  １３３１７−３による）を有するＩｍｅｒｙｓ  Ｔａｌｃによって提供される微晶質のタルクであった。ＴＴＡＢは５％の水性保存溶液として使用した。泡沫を、タルクおよびＴＴＡＢ保存溶液を組み合わせて調製し、脱塩水または水道水を使用して１００ｇにした。結果として得られた組成物を実験室泡沫発生器を使用して混合した。結果として得られた泡沫を、フリットおよび底部に捕集器の付いた漏斗小室へ装入し、静置した。漏斗小室の真下に集めた水の量の測定により、泡沫分解を測定した。表５に様々である試験パラメーターを示す。
【表５】
2021520941.tif 000007
【００３４】
集めた水の量を３０分間観察した。表６に結果を示す。示した値は漏斗小室内に残存する泡沫の百分率での値で、経時的な泡沫安定性の尺度と見なすことができる。欄「ＦＥＲ」で示す値は得られた泡沫膨張比を示す。
【表６】
2021520941.tif 000008
【００３５】
すべての実施例が比較例１に対して改善された泡沫安定性をもたらすことがわかった（上記の表２を参照）。
【００３６】
（実施例１０〜１７）
泡沫を、様々な量のタルクおよび界面活性剤の存在下で、標準水道水を使用して試験した。実施例１０〜１２に使用したタルクは、２１ｍ2／ｇのＢＥＴ表面積（ＩＳＯ  ９２７７）および１．１μｍのメジアン粒径（Ｓｅｄｉｇｒａｐｈ−ＩＳＯ  １３３１７−３による）を有するＩｍｅｒｙｓ  Ｔａｌｃによって提供される微晶質のタルクであった。実施例１３〜１５に使用したタルクは、０．５μｍのメジアン粒径（Ｓｅｄｉｇｒａｐｈ−ＩＳＯ  １３３１７−３による）を有する微晶質のタルクであった。実施例１６および１７に使用したタルクは以下に説明するような合成タルクであった。水中の様々な界面活性剤の３質量％保存溶液の希釈により泡沫を調製して界面活性剤の希薄水溶液を得、続いてタルクを添加し、水道水を使用して１００ｇとした。実験室泡沫発生器を使用して、結果として得られた組成物を混合した。結果として得られた泡沫を、粗いフリットおよび底部に捕集器の付いた漏斗小室へ装入し、静置した。漏斗小室の真下に集めた水の量の測定により、泡沫分解を測定した。表７に様々である試験パラメーターを示す。
【００３７】
国際公開第２０１５／１５９００６号（連続法）または国際公開第２００８／００９７９９号（バッチ法）に開示されているように、１ＭＰａを超える圧力および１００℃〜６００℃の温度で溶媒加熱処理を含む方法によって前記合成タルクを得た。このようにして得られた合成タルクをＸ線回折解析によって特性評価し、回折パターンは、平面（００１）について９．４０〜９．６８Åの程度に距離をおいて位置するピーク、平面（０２０）について４．５０〜４．７５Åに位置するピーク平面（００３）について３．１０〜３．２０Åに位置するピークおよび平面（０６０）について１．５０〜１．５５Åに位置するピークを示した。合成タルクは、５００ｎｍのｄ50メジアン粒径および３００〜５００ｍ2／ｇの範囲のＢＥＴ表面積を有する。
【００３８】
【表７】
2021520941.tif 000009
【００３９】
ラウリル硫酸ナトリウム（ＳＬＳ）およびラウリルエーテル硫酸ナトリウム（ＳＬＥＳ）をＡｒｑｕａｄ  Ｃ−３５と比較した。ＡＲＱＵＡＤ  Ｃ３５は、ココヤシトリメチルアンモニウムクロリドの３５質量％水溶液である。集めた水の量を３０分間観察した。表８に結果を示す。示した値は漏斗小室内に残存する泡沫の百分率での値で、経時的な泡沫安定性の尺度と見なすことができる。欄「ＦＥＲ」で示す値は得られた泡沫膨張比を示す。
【表８】
2021520941.tif 000010
すべての実施例が、比較例に対して改善された泡沫安定性をもたらすことがわかった（上記の表２を参照）。
【００４０】
（実施例１８〜２３）
水溶液中１５質量％の界面活性剤で濡らしておいた、様々な量のタルクおよび界面活性剤の存在下で、標準水道水を使用して泡沫を試験した。実施例１８〜２３に使用したタルクは、２１ｍ2／ｇのＢＥＴ表面積（ＩＳＯ  ９２７７）および１．１μｍのメジアン粒径（Ｓｅｄｉｇｒａｐｈ−ＩＳＯ  １３３１７−３による）を有するＩｍｅｒｙｓ  Ｔａｌｃによって提供される微晶質のタルクであり、タルクおよび１５質量％の水中界面活性剤を含む湿潤タルク組成物としておいた。混合しながら、水を徐々に添加して水溶液を得、続いて泡立たせた。実施例１０〜１７に関して、同一の方法で泡沫安定性を試験した（上記参照）。表９および表１０に使用した組成および結果を示す。
【００４１】
【表９】
2021520941.tif 000011
【００４２】
実施例１８〜２０において、組成物を形成直後に泡立たせた。実施例２１〜２３において、組成物を形成の７日後に泡立たせた。
【表１０】
2021520941.tif 000012
【００４３】
（実施例２４および２５）
泡沫を、使用前、および界面活性剤と混合する前に濡らしておいた様々な量のタルクの存在下で、標準水道水を使用して試験した。実施例２４〜２５で使用したタルクは、２１ｍ2／ｇのＢＥＴ表面積（ＩＳＯ  ９２７７）および１．１μｍのメジアン粒径（Ｓｅｄｉｇｒａｐｈ−ＩＳＯ  １３３１７−３による）を有するＩｍｅｒｙｓ  Ｔａｌｃによって提供される微晶質のタルクであり、水の添加前に質量比１００：１（５ｇのタルクおよび０．０５ｇのＳＬＳ）のＳＬＳと混合しておいた。水を添加し１００ｇの水性組成物を得、続いてこれを泡立て、０．０５質量％のＳＬＳおよび５質量％のタルクを含む水性泡沫を得た。実施例１０〜１７に関して、同一の方法で泡沫安定性を試験した（上記参照）。実施例２４において、組成物を形成直後に泡立たせた。実施例２５において、組成物を形成の１４日後に泡立たせた。表１１に結果を示す。
【表１１】
2021520941.tif 000013
【００４４】
（実施例２６〜５５）
等しい量の様々な微晶質および大結晶質のタルクならびにテトラデシルトリメチルアンモニウムブロミド（ＴＴＡＢ）の存在下で、標準水道水を使用して、泡沫を試験した。泡沫を調製し、先の実施例と同一の方法で試験した。表１２に結果を示す。Ｓｅｄｉｇｒａｐｈ（ＩＳＯ  １３３１７−３）によって測定したメジアン粒径ｄ50を示す。泡沫安定性は、泡沫から３０％の水を排水するのに必要な時間で示す。
【００４５】
【表１２】
2021520941.tif 000014
図１に結果をグラフ式に表し、これはまた、様々なタルクの地理的な起源を表す。タルクの起源から泡沫安定性へ幾分かの影響があることをグラフは示しているが、最も大きな効果は粒径であり、タルクが細かいほど、泡沫は安定である。
【００４６】
（実施例５６）
１．０質量％または０．５質量％の異なる鉱物およびラウリル硫酸ナトリウム（ＳＬＳ）の存在下で泡沫を試験した。使用したタルクは、１９ｍ2／ｇのＢＥＴ表面積（ＩＳＯ  ９２７７）および２．１μｍのメジアン粒径（Ｓｅｄｉｇｒａｐｈ−ＩＳＯ  １３３１７−３による）を有するＩｍｅｒｙｓ  Ｔａｌｃによって提供される高アスペクト比（ＨＡＲ）のタルクであった。使用した炭酸カルシウムは、１９ｍ2／ｇのＢＥＴ表面積（ＩＳＯ  ９２７７）および２．１μｍのメジアン粒径（Ｓｅｄｉｇｒａｐｈ−ＩＳＯ  １３３１７−３による）を有する、Ｉｍｅｒｙｓによって提供される沈降炭酸カルシウム（ＰＣＣ）であった。使用したベントナイトは、５４．４ｍ2／ｇのＢＥＴ表面積（ＩＳＯ  ９２７７）および１６．８μｍのメジアン粒径（湿式Ｍａｌｖｅｒｎレーザー散乱−ＩＳＯ  １３３２９−１による）を有するＩｍｅｒｙｓによって提供されるベントナイトであった。使用したマイカは、２μｍ未満（Ｓｅｄｉｇｒａｐｈ−ＩＳＯ  １３３１７−３によって測定した）の粒径を有する粒子６４％を有するＩｍｅｒｙｓによって提供されるマイカであった。ＳＬＳは、３％の水性保存溶液として使用した。鉱物およびＳＬＳ保存溶液を合わせて泡沫を調製し、水を使用して１００ｇとした。実験室泡沫発生器を使用して、結果として得られた組成物を混合した。結果として得られた泡沫を、フリットおよび底部に捕集器の付いた漏斗小室へ装入し、静置した。漏斗小室の真下に集めた水の量の測定により、泡沫分解を測定した。表１３に様々である試験パラメーターを示す。
【００４７】
【表１３】
2021520941.tif 000015
【００４８】
集めた水の量を３０分間観察した。表１４に結果を示す。示した値は漏斗小室内に残存する泡沫の百分率での値で、経時的な泡沫安定性の尺度と見なすことができる。欄「ＦＥＲ」に示す値は、得られた泡沫膨張比を示す。
【表１４】
2021520941.tif 000016
【００４９】
実施例５６ｂ〜５６ｄおよび実施例５６ｉが比較例５６ａに対して改善された泡沫安定性をもたらすことがわかった（上記の表１４を参照）。実施例５６ｅ〜５６ｈおよび実施例５６ｊおよび５６ｋは、泡沫安定性が同等であるかまたは下がったが、しかしなお許容範囲である。しかし、また、予期しないことに、上記の鉱物はすべて、比較例５６ａと比較して泡沫を抜ける可燃性蒸気の透過を低減または解消することは驚くべきことである。
【図１】
2021520941.tif 000017
【国際調査報告】
2021520941.tif 000018
2021520941.tif 000019
2021520941.tif 000020
2021520941.tif 000021
2021520941.tif 000022